【手続補正書】
【提出日】平成22年6月14日(2010.6.14)
【手続補正１】
【補正対象書類名】特許請求の範囲
【補正対象項目名】全文
【補正方法】変更
【補正の内容】
【特許請求の範囲】
【請求項１】
基材と前記基材上のコーティングスキームと
を含むコーティング付きボディーであって、
前記コーティングスキームが、
チタンカーボナイトライド粒子を含有するチタンカーボナイトライドコーティング層であって、所定の粒径で前記チタンカーボナイトライド粒子の成長を終了するように選択された持続時間で化学気相堆積により適用されており、かつ厚さが０．５マイクロメートルに等しい下限と２５マイクロメートルに等しい上限との範囲内であるチタンカーボナイトライドコーティング層と；
第１のチタン／アルミニウム含有粒子を含有する第１のチタン／アルミニウム含有コーティング層であって、所定の粒径で前記第１のチタン／アルミニウム含有粒子の成長を終了するように選択された持続時間で化学気相堆積により適用されており、かつ厚さがゼロマイクロメートル超に等しい下限と５マイクロメートルに等しい上限との範囲内であり、かつ前記チタンカーボナイトライドコーティング層よりも前記基材から離れている第１のチタン／アルミニウム含有コーティング層と；
αアルミナ粒子を含有するαアルミナコーティング層であって、所定の粒径で前記αアルミナ粒子の成長を終了するように選択された持続時間で化学気相堆積により適用されており、かつ厚さがゼロマイクロメートル超に等しい下限と５マイクロメートルに等しい上限との範囲内であり、かつ前記第１のアルミニウム／チタン含有コーティング層よりも前記基材からさらに離れているαアルミナコーティング層と；
を含み、
前記第１のチタン／アルミニウム含有コーティング層および前記αアルミナコーティング層がコーティングシーケンスを構成し、かつ前記コーティングスキームが複数の前記コーティングシーケンスを含む、コーティング付きボディー。
【請求項２】
前記コーティングスキームが、化学気相堆積により前記基材に適用されたチタンナイトライドのベースコーティング層をさらに含み、かつ前記チタンカーボナイトライドコーティング層が、前記ベースコーティング層よりも前記基材からさらに離れるように適用されている、請求項１に記載のコーティング付きボディー。
【請求項３】
前記コーティングスキームが、第２のチタン／アルミニウム含有粒子の第２のチタン／アルミニウム含有コーティング層をさらに含み、前記第２のチタン／アルミニウム含有コーティング層が、所定のサイズで前記第２のチタン／アルミニウム含有粒子の成長を終了するように選択された持続時間で化学気相堆積により適用されており、かつ前記第２のチタン／アルミニウム含有コーティング層の厚さが、ゼロマイクロメートル超に等しい下限と５マイクロメートルに等しい上限との範囲内であり、かつ前記第２のチタン／アルミニウム含有コーティング層が、前記αアルミナコーティング層よりも前記基材からさらに離れている、請求項１に記載のコーティング付きボディー。
【請求項４】
前記コーティングスキームが、化学気相堆積により適用されたチタンナイトライドの外側コーティング層をさらに含み、かつ前記外側チタンナイトライドコーティング層が、０．１マイクロメートルに等しい下限と５マイクロメートルに等しい上限との範囲内にある厚さを有する、請求項１に記載のコーティング付きボディー。
【請求項５】
前記第１のチタン／アルミニウム含有粒子が、酸素および炭素および窒素の１種以上をさらに含有し、かつ前記第２のチタン／アルミニウム含有粒子が、酸素および炭素および窒素の１種以上をさらに含有する、請求項１に記載のコーティング付きボディー。
【請求項６】
前記基材が、超硬合金、セラミックス、サーメット、鋼、および多結晶性立方晶ボロンナイトライドのいずれか１種を含む、請求項１に記載のコーティング付きボディー。
【請求項７】
前記チタンカーボナイトライド粒子の平均粒径が１マイクロメートル以下であり、前記第１のチタン含有粒子の平均粒径が１マイクロメートル以下であり、かつ前記第１のチタン／アルミニウム含有粒子の平均粒径が１マイクロメートル以下であり、かつ前記αアルミナ粒子の平均粒径が１マイクロメートル以下である、請求項１に記載のコーティング付きボディー。
【請求項８】
前記チタンカーボナイトライドコーティング層の少なくとも一部分が、摂氏８５０度〜摂氏９００度の範囲内の温度で中温化学気相堆積により適用されている、請求項１に記載のコーティング付きボディー。
【請求項９】
前記チタンカーボナイトライドコーティング層の少なくとも他の部分が、摂氏９５０度以上の温度で高温化学気相堆積により適用されている、請求項８に記載のコーティング付きボディー。
【請求項１０】
前記基材がバインダー超硬合金を含み、かつ前記基材が、その表面または表面近傍から始まるバインダーの富化されたゾーンを有し、前記バインダーの富化されたゾーンが、前記基材の表面から内側に延在する、請求項１に記載のコーティング付きボディー。
【請求項１１】
前記第１のチタン／アルミニウム含有コーティング層がウィスカーモルフォロジーを呈する、請求項１に記載のコーティング付きボディー。
【請求項１２】
前記第１のチタン／アルミニウム含有コーティング層が、前記チタンカーボナイトライドコーティング層上のチタンオキシカーボナイトライドコーティング層と、前記チタンオキシカーボナイトライドコーティング層上のチタンアルミニウムオキシカーボナイトライドコーティング層と、前記チタンアルミニウムオキシカーボナイトライドコーティング層上のαアルミナ核生成コーティング層と、を含む、請求項１に記載のコーティング付きボディー。
【請求項１３】
前記αアルミナ核生成コーティング層がチタンオキサイドを含む、請求項１２に記載のコーティング付きボディー。
【請求項１４】
基材と前記基材上のコーティングスキームと
を含むコーティング付きボディーであって、
前記コーティングスキームが、
厚さと、アルミニウムと酸素とを含む第１の組成成分と、チタンと炭素と窒素とを含む第２の組成成分と、を有する化学気相堆積により適用された中間コーティング領域であって；前記第１の組成成分が、最大と最小との間で第１の方式で変化し、前記第２の組成成分が、最大と最小との間で第２の方式で変化し、前記第１の組成成分が最大である場合、前記第２の組成成分は最小であり、前記第２の組成成分が最大である場合、前記第１の組成成分は最小である中間コーティング領域と；
前記基材に化学気相堆積により適用されたチタンナイトライドのベースコーティング層と；
を含み、前記中間コーティング領域が、前記ベースコーティング層よりも前記基材からさらに離れている、コーティング付きボディー。
【請求項１５】
前記コーティングスキームが、所定のサイズでチタン／アルミニウム含有粒子の成長を終了するように選択された持続時間で化学気相堆積により適用されたチタン／アルミニウム含有粒子を含有するチタン／アルミニウム含有コーティング層をさらに含み、かつ前記チタン／アルミニウム含有粒子が、酸素および炭素および窒素の１種以上をさらに含有し、かつ前記チタン／アルミニウム含有コーティング層が、前記中間コーティング領域よりも前記基材からさらに離れている、請求項１４に記載のコーティング付きボディー。
【請求項１６】
前記第１の組成成分および前記第２の組成成分が、それぞれ、前記中間コーティング領域の厚さの少なくとも一部分で反復周期的方式で変化する、請求項１４に記載のコーティング付きボディー。
【請求項１７】
前記第１の組成成分および前記第２の組成成分が、前記中間コーティングの全厚さで反復周期的方式で変化する、請求項１４に記載のコーティング付きボディー。
【請求項１８】
基材を提供する工程と；
所定のサイズでチタンカーボナイトライド粒子の成長を終了するようにかつチタンカーボナイトライドコーティング層の厚さを制御して０．５マイクロメートルに等しい下限と２５マイクロメートルに等しい上限との範囲内になるように選択された持続時間で、チタンカーボナイトライド粒子を含有するチタンカーボナイトライドコーティング層を化学気相堆積により適用する工程と；
所定のサイズで第１のチタン／アルミニウム含有粒子の成長を終了するようにかつ第１のチタン／アルミニウム含有コーティング層の厚さを制御してゼロマイクロメートル超に等しい下限と５マイクロメートルに等しい上限との範囲内になるように選択された持続時間で、しかも第１のチタン／アルミニウム含有コーティング層が前記チタンカーボナイトライドコーティング層よりも前記基材からさらに離れるように、第１のチタン／アルミニウム含有粒子を含有する第１のチタン／アルミニウム含有コーティング層を化学気相堆積により適用する工程と；
所定のサイズでαアルミナ粒子の成長を終了するようにかつαアルミナコーティング層の厚さを制御してゼロマイクロメートル超の下限と５マイクロメートルに等しい上限との範囲内になるように選択された持続時間で、しかもαアルミナコーティング層が前記第１のアルミニウム／チタン含有コーティング層よりも前記基材からさらに離れるように、αアルミナ粒子を含有するαアルミナコーティング層を化学気相堆積により適用する工程と；
を含む、コーティング付きボディーの作製方法であって、
前記第１のチタン／アルミニウム含有コーティング層および前記αアルミナコーティング層がコーティングシーケンスを構成し、かつ前記方法が、ＣＶＤにより複数の前記コーティングシーケンスを適用することを含む、方法。
【請求項１９】
前記コーティングスキームが、所定サイズに合わせて第２のチタン／アルミニウム含有粒子の成長を終了するように選択された持続時間で第２のチタン／アルミニウム含有粒子を含有する第２のチタン／アルミニウム含有コーティング層を化学気相堆積により堆積することをさらに含み、かつ前記第２のチタン／アルミニウム含有粒子が酸素および炭素および窒素の１種以上をさらに含有し、かつ前記第２のアルミニウム／チタン含有コーティング層が前記αアルミナコーティング層よりも前記基材からさらに離れる、請求項１８に記載の方法。
【請求項２０】
前記チタンカーボナイトライドコーティング層中の前記チタンカーボナイトライド粒子が１マイクロメートル以下の平均粒径を有し、かつ前記第１のチタン／アルミニウム含有コーティング層中の前記第１のチタン／アルミニウム含有粒子が１マイクロメートル以下の平均粒径を有し、前記αアルミナコーティング層中の前記αアルミナ粒子が１マイクロメートル以下の平均粒径を有し、かつ前記第２のチタン／アルミニウム含有コーティング層中の前記第２のチタン／アルミニウム含有粒子が１マイクロメートル以下の平均粒径を有する、請求項１８に記載の方法。
【請求項２１】
前記第１のチタン／アルミニウム含有コーティング層がウィスカーモルフォロジーを呈する、請求項１８に記載の方法。
【請求項２２】
基材を提供する工程と；
前記基材にベースコーティングスキームを化学気相堆積により適用する工程と；
第１のチタン含有コーティング層と第２のアルミニウム含有コーティング層とを含む第１の逐次的コーティングスキームを化学気相堆積により適用する工程と；
前記第１の逐次的コーティングスキームに第３のアルミニウム含有コーティング層と第４のチタン含有コーティング層とを含む第２の逐次的コーティングスキームを化学気相堆積により適用する工程と；
を含む、コーティング付きボディーの作製方法。
【請求項２３】
前記チタン含有コーティング層がチタンカーボナイトライドを含み、かつ前記アルミニウム含有コーティング層がアルミニウムオキサイドを含む、請求項２２に記載の方法。
【請求項２４】
前記第１の逐次的コーティング層および前記第２の逐次的コーティング層が、実質的に同一の温度および圧力および持続時間で適用される、請求項２２に記載の方法。
【請求項２５】
前記第１の逐次的コーティングスキームおよび前記第２の逐次的コーティングスキームの前記チタン含有コーティング層が第１の圧力で適用され、かつ前記第１の逐次的コーティングスキームおよび前記第２の逐次的コーティングスキームの前記アルミニウム含有コーティング層が第２の圧力で適用され、かつ前記第１の圧力が前記第２の圧力よりも大きい、請求項２２に記載の方法。
【請求項２６】
前記第１の圧力が前記第２の圧力の少なくとも４倍である、請求項２５に記載の方法。
【請求項２７】
前記第２の逐次的コーティングスキームに第５のチタン含有コーティング層と第６のアルミニウム含有コーティング層とを含む第３の逐次的コーティングスキームを化学気相堆積により適用することと；
前記第３の逐次的コーティングスキームに第７のアルミニウム含有コーティング層と第８のチタン含有コーティング層とを含む第４の逐次的コーティングスキームを化学気相堆積により適用することと；
をさらに含む、請求項２２に記載の方法。
【請求項２８】
前記第４の逐次的コーティングスキームに第９のチタン含有コーティング層と第１０のアルミニウム含有コーティング層とを含む第５の逐次的コーティングスキームを化学気相堆積により適用すること
をさらに含む、請求項２７に記載の方法。